(57)【要約】【課題】従来技術における大豆蛋白繊維の持つソフトな風合い、光沢、質感を高度に併せ持ちながら、優れた寸法安定性と強力を改善する。【解決手段】大豆蛋白繊維とポリアミド繊維とが混用された織物であって、該織物のＪＩＳ  Ｌ  ０２１７−１０３法の洗濯による織物のタテ糸、ヨコ糸方向の寸法変化率の絶対値の総和が７．０％以下であり、かつＪＩＳ  Ｌ  １０９６−Ｄ法による引き裂き強力の織物のタテ糸、ヨコ糸方向の絶対値の総和が１３．０ニュートン以上であることを特徴とする大豆蛋白繊維とポリアミド繊維混用織物。【選択図】なし【特許請求の範囲】
【請求項１】
大豆蛋白繊維とポリアミド繊維とが混用された織物であって、該織物のＪＩＳ  Ｌ  ０２１７−１０３法の洗濯による織物のタテ糸、ヨコ糸方向の寸法変化率の絶対値の総和が７．０％以下であり、かつＪＩＳ  Ｌ  １０９６−Ｄ法による引き裂き強力の織物のタテ糸、ヨコ糸方向の絶対値の総和が１３．０ニュートン以上であることを特徴とする大豆蛋白繊維とポリアミド繊維混用織物。
【請求項２】
大豆蛋白繊維に対してポリアミド繊維が２０〜８０重量％混用されていることを特徴とする請求項１に記載の大豆蛋白繊維とポリアミド繊維混用織物。
【請求項３】
大豆蛋白繊維とポリアミド繊維の混用形態が混紡、紡績複合、交織のいずれか、またはこの中の複数の形態で混用されてなることを特徴とする請求項１または２に記載の大豆蛋白繊維とポリアミド繊維混用織物。
【請求項４】
大豆蛋白繊維が短繊維で、ポリアミド繊維が短繊維または長繊維フィラメントで混用されてなることを特徴とする請求項１〜３のいずれかに記載の大豆蛋白繊維とポリアミド繊維混用織物。
【請求項５】
混用する大豆蛋白繊維が短繊維であって、該繊維の単繊維繊度が０．６Ｔ（デシテックス）以上であることを特徴とする請求項１〜４のいずれかに記載の大豆蛋白繊維とポリアミド繊維混用織物。
【請求項６】
混用するポリアミド繊維が短繊維であって、該繊維の単繊維繊度が０．６Ｔ〜７．７Ｔ（デシテックス）であることを特徴とする請求項１〜５のいずれかに記載の大豆蛋白繊維とポリアミド繊維混用織物。
【請求項７】
混用するポリアミド繊維が長繊維フィラメント糸であって、該フィラメント糸の単繊維繊度が０．６Ｔ〜７７Ｔ（デシテックス）で、かつ総繊度が１１Ｔ〜５５０Ｔ（デシテックス）であることを特徴とする請求項１〜６のいずれかに記載の大豆蛋白繊維とポリアミド繊維混用織物。
【請求項８】
大豆蛋白繊維にポリアミド繊維を紡績あるいは製織時に混用し、次いで常圧で精練し、乾熱１００〜１６０℃でセットするか、もしくはこのセットを省いて、次いで４０〜１１０℃で染色し、乾熱１００〜１６０℃でセットし仕上げることを特徴とする大豆蛋白繊維とポリアミド繊維混用織物の製造方法。
【請求項９】
染色前および／または染色後の乾熱セットにおいて、セット時の織物のタテ糸、ヨコ糸方向の全部、またはいずれか一方の方向の弛緩率を３％以上でセットすることを特徴とする請求項８に記載の大豆蛋白繊維とポリアミド繊維混用織物の製造方法。
【発明の詳細な説明】
【技術分野】
【０００１】
本発明は大豆蛋白繊維の持つソフトな風合い、光沢、質感を高度に併せ持ちながら、優れた寸法安定性と強力を有する染色仕上加工された織物とこれを効率よく製造することができる製造方法に関するものである。
【背景技術】
【０００２】
近年、衣料用織編物は快適生活の志向化に伴い、より上質の衣類が求められている。一方、ポリエステル等の化合繊石化製品から、地球環境を配慮した玉蜀黍等を原料とした非石化製品への感心も高まっている。
【０００３】
これらの環境から、特に２０００〜２００２年にかけて中国河南省の生物化学工程のグループで研究、開発された大豆蛋白繊維は大豆の搾り粕を再資源として繊維に利用した原料として注目されている。
【０００４】
該繊維は大豆の搾り粕からタンパク質を抽出したのち、これにポリビニルアルコールを７５〜８０％程度ブレンドし、湿式紡糸した後、アセタール化を経て捲縮をかけて製造する原綿である。この繊維はタンパク質の数種のアミノ酸を持ち、また、繊維の断面はダンベル状の扁平断面を有することからカシミヤ調の上品なソフトな風合いと光沢を持つ。また、繊維の側面に細かな溝があるので、吸水性があり、さらに綿並みの吸湿性を特徴としている。
【０００５】
しかしながら、かかる繊維は原料面、質感面において極めて特徴がある素材であるが、洗濯等着用での寸法変化率が大きいこと、および引き裂き強力が低いこと、また、風合いはソフトであるが、張り・腰がなく、ダラダラした風合いで製品の造形性が得られにくい問題がある。これらの改善方法については公知文献、情報等はないが、当該業界における一般的な対応方法については下記(1)〜(3)の方法が考えられる。
(1) 寸法変化は染色加工の段階において高温で緊張をかけてセットを強くする。しかしながら、かかる繊維が親水性のポリビニルアルコールを多く含むこと、および耐熱性が１３０℃と低いため、ポリエステルのようなセット性が乏しく改善ができない。
(2) 引き裂き強力改善については該繊維のもつ繊維強度が２〜４センチニュートン／デシテックス、伸度：１８％程度であり、ポリエステルの１／２程度と低く、これについても同様に改善することができない。
(3) 張り・腰の風合いを得るために染色後に硬めの樹脂加工する方法が考えられるが、大豆蛋白繊維のソフトな風合いを阻害するばかりでなく、樹脂の洗濯耐久性に乏しく、対応は困難である。
【０００６】
これらの問題に対して高強力素材であるポリエステルを混用することも考えられるが、大豆蛋白繊維はポリエステルの高温染色では繊維が脆化してしまい、また、分散染料でほとんど染着されないこと、さらにはポリエステルは繊維基質がハードなため、風合いが硬いことからソフトな風合いは得られず、これを混用することができない問題がある。
【０００７】
以上のように、大豆蛋白繊維（例えば、特許文献１参照）における布帛の寸法安定性と引き裂き強力および風合いを改善することはできないものであった。
【特許文献１】特表２００５−５１３２９８号公報
【発明の開示】
【発明が解決しようとする課題】
【０００８】
本発明者らはかかる問題について鋭意研究した結果、大豆蛋白繊維にポリアミド繊維を混用することでかかる課題を次のように解決した。
【０００９】
(1) 寸法変化はポリアミド繊維のセット性を活用し、かつ染色加工の段階で緊張加工させずに、自由収縮に近い状態で弛緩させて仕上げる。これにより、織物は十分に収縮し、また、熱セットされているので、製品縫製後の洗濯等で収縮や伸びがなく、寸法安定性に問題ないことを見出した。
【００１０】
(2) 引き裂き強力改善は大豆蛋白繊維のもつ前記低強度、低伸度特性に対してポリアミド繊維を混用することで、改善できる。すなわち、ポリアミド繊維の高強力物性（強度：４〜６センチニュートン／デシテックス、伸度：３０〜４５％程度）で大豆蛋白繊維のもつ前記低物性を十分カバーできることを確認した。また、混用比率についても適正範囲があることを検証した。さらに、従来行われている加工方法では織物を緊張させて仕上げるので織物は扁平になり、あたかも紙のようになるため、引き裂き強力を低下させる原因であることを突き止めた。すなわち、織物を十分に収縮させ、弛緩させて仕上げる方法は織物の糸束に大きなクリンプを発現させ、繊維間に空隙を付与できるので、引き裂きでかかる荷重を緩和させることができ、該強力を改善できることを確認した。
【００１１】
(3) 風合いは張り・腰を付与するには大豆蛋白繊維より高いヤング率と強度を持つ、ポリアミド繊維が最適である。また、ポリアミドは比重（１．１４）が大豆蛋白繊維の比重（１．２９）以下に小さいことからもソフトで軽い織物が得られるので混用適正が優れている。
【００１２】
(4) 染色性はポリアミド繊維は常圧で染色できるので、耐熱性が低い大豆蛋白繊維の繊維脆化を抑制することができる。染料も大豆蛋白繊維と一緒に染色できる反応染料や酸性染料が適用できるので同色性が得られ、また、光沢感、表面感も損なわない特徴がある。
【００１３】
本発明はかかる混用する基本概念と詳細な検討結果に基づき、大豆蛋白繊維の持つソフトな風合いをさらに改善し、また、光沢、質感をもちあわせつつ、実用耐久性に富む大豆蛋白繊維織物を得ることに到達した。
【００１４】
すなわち、本発明は大豆蛋白繊維の持つソフトな風合い、光沢、質感を高度に併せ持ちながら、優れた寸法安定性と強力を有する染色仕上げ加工された織物とこれを効率よく製造できる方法を提供することを目的とするものである。
【課題を解決するための手段】
【００１５】
上記目的を達成するため、本発明は以下の構成を採用する。すなわち、
（１）大豆蛋白繊維とポリアミド繊維とが混用された織物であって、該織物のＪＩＳ  Ｌ  ０２１７−１０３法の洗濯による織物のタテ糸、ヨコ糸方向の寸法変化率の絶対値の総和が７．０％以下であり、かつＪＩＳ  Ｌ  １０９６−Ｄ法による引き裂き強力の織物のタテ糸、ヨコ糸方向の絶対値の総和が１３．０ニュートン以上であることを特徴とする大豆蛋白繊維とポリアミド繊維混用織物。
【００１６】
（２）大豆蛋白繊維に対してポリアミド繊維が２０〜８０重量％混用されていることを特徴とする前記（１）に記載の大豆蛋白繊維とポリアミド繊維混用織物。
【００１７】
（３）大豆蛋白繊維とポリアミド繊維の混用形態が混紡、紡績複合、交織のいずれか、またはこの中の複数の形態で混用されてなることを特徴とする前記（１）または（２）に記載の大豆蛋白繊維とポリアミド繊維混用織物。
【００１８】
（４）大豆蛋白繊維が短繊維で、ポリアミド繊維が短繊維または長繊維フィラメントで混用されてなることを特徴とする前記（１）〜（３）のいずれかに記載の大豆蛋白繊維とポリアミド繊維混用織物。
【００１９】
（５）混用する大豆蛋白繊維が短繊維であって、該繊維の単繊維繊度が０．６Ｔ（デシテックス）以上であることを特徴とする前記（１）〜（４）のいずれかに記載の大豆蛋白繊維とポリアミド繊維混用織物。
【００２０】
（６）混用するポリアミド繊維が短繊維であって、該繊維の単繊維繊度が０．６Ｔ〜７．７Ｔ（デシテックス）であることを特徴とする前記（１）〜（５）のいずれかに記載の大豆蛋白繊維とポリアミド繊維混用織物。
【００２１】
（７）混用するポリアミド繊維が長繊維フィラメント糸であって、該フィラメント糸の単繊維繊度が０．６Ｔ〜７７Ｔ（デシテックス）で、かつ総繊度が１１Ｔ〜５５０Ｔ（デシテックス）であることを特徴とする前記（１）〜（６）のいずれかに記載の大豆蛋白繊維とポリアミド繊維混用織物。
【００２２】
（８）大豆蛋白繊維にポリアミド繊維を紡績あるいは製織時に混用し、次いで常圧で精練し、乾熱１００〜１６０℃でセットするか、もしくはこのセットを省いて、次いで４０〜１１０℃で染色し、乾熱１００〜１６０℃でセットし仕上げることを特徴とする大豆蛋白繊維とポリアミド繊維混用織物の製造方法。
【００２３】
（９）染色前および／または染色後の乾熱セットにおいて、セット時の織物のタテ糸、ヨコ糸方向の全部、またはいずれか一方の方向の弛緩率を３％以上でセットすることを特徴とする前記（８）に記載の大豆蛋白繊維とポリアミド繊維混用織物の製造方法。
【発明の効果】
【００２４】
本発明によれば、従来技術では得られなかった、大豆蛋白繊維の持つソフトな風合い、光沢、質感を高度に併せ持ちながら、優れた寸法安定性と強力を有する染色仕上げ加工された織物とすることができ、また、この織物を効率よく製造することができる。
【発明を実施するための最良の形態】
【００２５】
以下、本発明についてさらに詳細に説明する。
【００２６】
本発明で用いる大豆蛋白繊維としては、豆の搾り粕からタンパク質を抽出した大豆蛋白成分を１５〜３０重量％と、ポリビニルアルコール成分を７０〜８５重量％を含み、延伸された繊維の短繊維や長繊維を好ましく用いることができる。なお、ポリビニルアルコール成分には必要に応じて他の少量の成分が含まれていても良い。
【００２７】
大豆蛋白繊維を製造する方法については限定するものではないが、特表２００５−５１３２９８号公報に例示される湿式紡糸の方法がある。すなわち、短繊維（原綿）は上記の両成分をブレンドし、紡糸原液とする。これを脱気した後、硫酸ナトリウムの凝固液に紡出し、２倍程度に延伸する。さらに該浴で１．５倍程度に延伸する。次いで乾燥−乾熱工程で、さらに２〜５倍延伸する。この延伸糸をアセタール化処理をした後に洗浄、油剤付与、乾燥し、捲縮をかけ繊維を切断して、原綿とする方法である。
【００２８】
通常、大豆蛋白繊維は、短繊維（原綿）が多く作られており、この場合の単繊維繊度は０．６Ｔ（デシテックス）以上であることが強力面から好ましい。これ以上の細い繊度のものは低強力であるばかりでなく、製糸性が不安定で糸の太さムラが出やすく、好ましくない。通常汎用品である単繊維繊度１．１〜１．６Ｔ（デシテックス）であれば特に問題はない。繊維長（カット長）についても通常の３８ｍｍ（短繊維紡績用）〜６４ｍｍ（長繊維紡績用）は特に問題とはならない。
【００２９】
一方、大豆蛋白繊維は、繊維物性面からは通常品は繊維の強度（乾）は２〜４センチニュートン／デシテックス、伸度：１５〜２０％であるが、この程度であれば、問題はない。
【００３０】
これに混用するポリアミド繊維としては、例えば、ナイロン６、ナイロン６６、ナイロン１１、ナイロン１２、ナイロン６１０、ナイロン４６等が高い熱セット性と高強力から好ましい。さらに繊維形成性、製造コスト、汎用性の点から、ナイロン６，ナイロン６６が特に好ましい。
【００３１】
ポリアミド繊維の短繊維は寸法安定性、強力面のほかに大豆蛋白繊維の風合い、光沢、染色性を加味して単繊維繊度は０．６Ｔ〜７．７Ｔ（デシテックス）であることが好ましい。０．６Ｔに満たないものは強力面が、また、７．７Ｔを越える場合は風合いがゴワゴワしたものとなり、それぞれ好ましくない。
【００３２】
なお、ポリアミド繊維の繊維長としては特に限定することがなく、通常のリング紡績の場合では短繊維紡績用：３０〜５０ｍｍが、長繊維紡績用（梳毛紡）：５０〜９０ｍｍの繊維長のものがそれぞれ適用することができる。
【００３３】
ポリアミド繊維の長繊維フィラメントの場合は混用する単繊維繊度としては０．６Ｔ〜７７Ｔ（デシテックス）のものが本発明の効果が最大に発揮できることから好ましい。０．６Ｔに満たないものは強力面が、また、７７Ｔを越える場合は風合いが硬くなり過ぎて、それぞれ好ましくない。
【００３４】
また、ポリアミド繊維フィラメント糸の総繊度としては１１Ｔ〜５５０Ｔ（デシテックス）が同様の効果が発揮たできることから好ましい範囲である。１１Ｔに満たないものは強力面と大豆蛋白繊維との混用時の絡合性が低くなること、また、５５０Ｔを越える場合は大豆蛋白繊維のソフトな風合い、光沢が発揮しにくくなり、それぞれ好ましくない。
【００３５】
混用する具体的な糸使いを例示するならば、超薄地織物は１７Ｔ−１Ｆ（フィラメント）〜３３Ｔ−１２Ｆ、薄地織物は４４Ｔ−２４Ｆ（フィラメント）〜７７Ｔ−４８Ｆ、中厚地織物は７７Ｔ−４８Ｆ（フィラメント）〜１７０Ｔ−７２Ｆ、厚地織物は２２０Ｔ−９６Ｆ（フィラメント）〜５５０Ｔ−１４４Ｆ等が挙げられ、好ましく用いられる。なお、繊維のフィラメント数については限定するものではなく、通常使われる前記マルチフィラメントに限らず、モノフィラメントも薄地の適度な張り、腰のある風合いが得られるので、好ましく用いられる。
【００３６】
本発明では大豆蛋白繊維とポリアミド繊維の混用比率は本発明の効果を最大に発揮することから大豆蛋白繊維：２０〜８０重量％に、ポリアミド繊維：８０〜２０重量％に混用することが好ましい。ポリアミド繊維の混用比率が８０重量％を越える場合は大豆蛋白繊維のソフトな風合いと光沢が失われ、また、２０重量％に満たない場合は寸法安定性と引き裂き強力および風合いの張り・腰が乏しくなり、いずれも好ましくない。
【００３７】
本発明では大豆蛋白繊維とポリアミド繊維の混用形態については特に限定するものではないが、混紡、紡績複合、交織のいずれか、またはこの中の複数の形態で混用する方法が本発明の効果を最大に発揮することから好ましい。
【００３８】
かかる混用する方法を大豆蛋白繊維が短繊維である場合について具体的に例示するならば、ポリアミドが短繊維の場合、混紡方法は大豆蛋白繊維と前記比率で混紡する。また、紡績複合方法として芯または鞘にそれぞれの繊維を配置させる、芯鞘紡績複合（短／短複合）が適用できる。この場合、鞘に大豆蛋白繊維を、芯にポリアミド繊維を配置させることにより、複合紡績糸として繊維表面に大豆繊維の風合い、光沢をもちながら、かつ芯で寸法安定性、強力面を保持できるので、特に好ましい方法である。
【００３９】
ポリアミドが長繊維フィラメント糸の場合は混紡ができないので、大豆蛋白繊維（短繊維）と前記比率で芯鞘紡績複合方法（長／短複合）が適用できる。芯にポリアミド長繊維フィラメント糸を、鞘に大豆蛋白繊維を配置させる方法では、前述した効果のごとく、繊維表面に大豆繊維の風合い、光沢をもちながら、かつ芯で寸法安定性、強力面を保持できるので、特に好ましい方法である。一方、前記と逆の方法の芯に大豆蛋白繊維を、鞘にポリアミド長繊維フィラメント糸を配置させる方法では、大豆繊維の短繊維の表面ケバがポリアミド長繊維フィラメント糸で巻かれるので織物の表面ケバが少なくなり、すっきりした平滑性のある織物が得られる。この場合は大豆蛋白繊維の風合いを阻害させないように、ポリアミド長繊維フィラメント糸の混率は３０〜５０重量％と低く抑えることが好ましい。
【００４０】
かかる紡績方法は一般に行う、リング紡績や牽切紡績などが適用できる。また、紡績糸の番手は特に限定されるものではなく、織物の超薄地〜厚地に合わせて適宜紡出する。例として、超薄地は８０〜５０番手（綿番手表示）に、薄地は５０〜４０番手に、中厚地は３０〜２０番手に、厚地は１８〜６番手になるようにそれぞれ紡績糸を作る。
【００４１】
なお、超薄地の８０番を越える細番手の場合は引き裂き強力が低めになるため、ポリアミドの混率を高める等、対応する。
【００４２】
次に交織する方法について述べる。交織方法は大別して３方法がある。第一は前記大豆蛋白繊維とポリアミド繊維との混紡糸あるいは紡績複合糸の混用糸を織物のタテ糸とヨコ糸にそれぞれ交織する。第二はかかる混用糸を織物のいずれか一方に、もう一方は大豆蛋白繊維１００％糸、あるいはポリアミド繊維１００％糸を交織する。第三は大豆蛋白繊維１００％糸とポリアミド繊維１００％をタテ糸あるいはヨコ糸の一方に用いて交織する方法である。
【００４３】
本発明はいずれの交織する方法でも限定されるものではないが、寸法安定性と引き裂き強力から織物のタテ糸にポリアミド繊維の混率の高い混用糸をヨコ糸には大豆蛋白繊維混率の高い混用糸を用いることが特に好ましい。寸法安定性については織物の染色加工で織物のタテ糸方向はヨコ糸に比べて加工張力がかかる傾向があるので、熱セットが効くポリアミド繊維混率の高い混用糸が好ましい。また、織物の引き裂き強力について、織物は一般的にタテ糸よりもヨコ糸の繊度が太いため、絶対強力が高いので、ヨコ糸に大豆蛋白繊維混率の高い混用糸を用いることが好ましい。
【００４４】
なお、本発明は大豆蛋白繊維が長繊維フィラメントである場合も同様にポリアミド繊維と混用する方法も含まれるものである。
【００４５】
次いで、かかる混用した大豆蛋白繊維紡績糸を常法に従って製織する。タテ糸は紡績糸の場合は糊付けを行う。通常の澱粉糊やポバール系（ポリビニルアルコール）、あるいはアクリル系の糊が製織性の点から好ましい。
【００４６】
ヨコ糸の場合はそのまま打ち込むが、紡績糸のケバ立ち防止の観点から織機の回転数は２００〜５００ｒ・ｐ・ｍ・程度に低めに設定することが好ましい。織機としてはエアージェットルームやレピア、スルーザーが適用することができる。
【００４７】
織物の組織としては特に限定されるものではなく、平織り、綾織り、繻子織り等適宜の組織に製織する。織物の密度は引き裂き強力に特に影響を及ぼすので、過度の甘い密度は避けるべきである。通常の密度の、例えばタテ糸およびヨコ糸が４０番手の紡績糸であれば１２０〜１８０本／吋（タテ糸とヨコ糸密度の和）であれば特に問題はない。
【００４８】
次いで、混用した織り上げた織物（生機）は染色加工される。まず、生機の糊剤を落とす精練は大豆蛋白繊維の耐熱性と本発明の性能から常圧で行う。処理温度は例えば６０〜９８℃で行うことが好ましい。処理機は拡布状の連続精練機や液流処理機が適用できる。精練後の乾燥は通常の１２０℃程度でよいが、織物の長さ方向（タテ糸方向）の寸法安定性から織物の長さ方向に緊張をかけずに弛緩させる、オーバーフィードをかけて乾燥することが好ましい。特にショートループドライヤータイプの乾燥機が好ましい。
【００４９】
次いでピンテンター等で乾熱１００〜１６０℃でセットする。セット温度がこの範囲であれば本発明の性能が発現することから好ましい温度である。１００℃に満たない場合はセット性が乏しいものとなり、寸法安定性が不良となる。また、１６０℃を越える場合は風合いが硬くなり、また、引き裂き強力が不良となり、好ましくない。
【００５０】
次いでかかるセットにおいて、織物のタテ糸、ヨコ糸方向の全部、またはいずれか一方の方向の弛緩率が３％以上でセットする方法が寸法安定性と引き裂き強力から好ましい。従来方法の弛緩率が３％未満の場合は織物が緊張されてセットされ、かかる性能が得られない場合がある。本発明の混用織物はセット後の生地収縮が最大１５％程度なので、これ以上では加工シワが発生する傾向がある。そのため、弛緩率は１５％以下であることが好ましい。
【００５１】
セット方法としては、染色前のセットおよび／または染色後の乾熱セットを用いることができる。具体的な加工工程としては、(1)精練−乾熱セット（中間セット）−染色−乾熱セット（仕上げセット）、あるいは(2)精練−染色−乾熱セット（仕上げセット）である。弛緩率とは何れの本乾熱セット工程において、セット時に織物のタテ糸（織物の長さ方向）およびヨコ糸方向（織物の幅方向）に対して織物を緩めてセットするときの弛緩率をいう。例えば弛緩率：３％でセットする場合、セットする前の織物の幅が１００ｃｍで長さが１００ｍとすると、セッターのピンテンターのセット幅は９７ｃｍで、また、織物の長さ方向へのオーバフィード３％、すなわち、１００ｍの長さを９７ｍに送り込んでセットする方法である。本セットの方法により、織物中の繊維収縮が自由に収縮できるので、かかる性能が高いレベルで得られるので、好ましい。
【００５２】
また、本発明では上記中間セット、仕上げセットの全部、あるいはいずれかに前記弛緩率を設定しセットする方法である。
【００５３】
次いで、染色工程に入る。染色は本発明の性能を確実なものにするため、染色温度は４０〜１１０℃で染色することが好ましい。４０℃に満たない温度では発色性が不十分で好ましくない。また、１１０℃を越える温度では風合いが硬くなり、同時に引き裂き強力が低下し、好ましくない。染料としては反応性染料、酸性染料、建染染料が発色性および堅牢度から好ましく適用できる。反応性染料、酸性染料については混用するポリアミド繊維と同色に染色することができることからも、好ましい染料である。
【００５４】
具体的に例示するならば、反応性染料では４０℃程度の低温タイプ〜１００℃程度の高温タイプの染料で染色する。酸性染料では９０〜１１０℃の染色が可能となる。大豆蛋白繊維は１００℃を越えると強度が低くなるが、本発明ではポリアミド繊維の混用であるので、かかる１００〜１１０℃の高温領域でも引き裂き強力を低下させることなく、また、優れた発色性が発現できる。
【００５５】
なお、染色は前述した無地染めのみならず、プリント染色方法でも本発明に含むものである。すなわち、プリントでの発色温度（スチーミング温度）は前記無地染めの場合と同じ温度範囲が適用できる。
【００５６】
染色後は乾熱１００〜１６０℃で仕上げセットし、仕上げる。仕上げセットは前述した染色前のセットと同様のセット条件を適用し、仕上げる。
【００５７】
かかる仕上げした織物についての本発明の寸法変化率について述べる。寸法変化率はＪＩＳ  Ｌ  ０２１７−１０３法（１９９５年）の洗濯による測定、評価である。評価の概要はまず、ＪＩＳ  Ｌ  １９０９（２００５年）に従って、５００ｍｍ角以上の織物サンプルをカットする（サンプルｎ数：４点）。これにタテ糸およびヨコ糸方向にそれぞれ３５０ｍｍの一定の長さにマーキングをする。次いでＪＩＳ  Ｌ  ０２１７−１０３法に従って、家庭用洗濯機（ＪＩＳ  Ｃ  ９６０６（１９９３年）の遠心式脱水装置付き家庭用電気洗濯機）で洗濯した後、風乾する（洗濯は洗濯用合成洗剤入り、浴比１：３０、５分洗濯／２分すすぎ／２分すすぎ、平干し）。このマーキングした長さを測定し、織物の洗濯でのタテ糸およびヨコ糸方向の寸法変化率を次式（百分率）で求める。
【００５８】
△Ｌ＝｛（Ｌ２−Ｌ１）／Ｌ１｝×１００
ここで、△Ｌ：織物のタテ糸方向およびヨコ糸方向の寸法変化率（％）、Ｌ１：洗濯処理前の織物のタテ糸方向およびヨコ糸方向の長さ（ｍｍ）、Ｌ２：洗濯処理後の織物タテ糸方向およびヨコ糸方向の長さ（ｍｍ）を表す。寸法変化率は＋（プラス）は織物の伸びを示し、また、−（マイナス）は収縮を表す。
【００５９】
本発明はこの織物の寸法変化率のタテ糸およびヨコ糸の総和が７．０％以下とするものである。なお、本発明ではこの総和は絶対値であることと定義するものであり、例えばタテ糸方向の寸法変化率は−３．５％（３．５％収縮）で、ヨコ糸方向の寸法変化率は＋３．０％（３．０％伸び）であれば、絶対値の総和であるから、６．５％となる（−０．５％とはしない）。
【００６０】
本発明で定義した織物の寸法変化率のタテ糸およびヨコ糸の総和は７．０％以下であることが着用での伸びや収縮に問題のないレベルであり、好ましい範囲である。７．０％を越える場合は問題があり、着用上問題がでるので好ましくない。なお、本発明の混用織物は大豆蛋白繊維を補強するポリアミド繊維はポリエステルに比べて疎水性はやや低いことから寸法安定性は低目であるので、寸法変化率のタテ糸およびヨコ糸の総和は０．５〜７．０％であることが好ましい。
【００６１】
引き裂き強力はＪＩＳ  Ｌ  １０９６−Ｄ法（ペンジュラム法、１９９９年）による測定、評価である。評価の概要は織物のタテ糸およびヨコ糸方向にそれぞれ６．３ｃｍ×１０．０ｃｍの長さにカットし、それぞれ５枚サンプルを採取する。次いでかかる小片をエレメンドルフ形引き裂き試験機を用いて２ｃｍの切れ目を入れ、残りの４．３ｃｍの織物のタテ糸方向およびヨコ糸方向を引き裂いた時に受ける荷重を引き裂き強力として求める（単位：ニユートン（Ｎ））。測定値は５枚サンプルの平均値である。なお、タテ糸方向およびヨコ方向とは織物のタテ糸、ヨコ糸の強力を表す。
【００６２】
本発明はこの織物の引き裂き強力のタテ糸方向およびヨコ糸方向の絶対値の総和（Ｎ）と定義する。本発明ではその絶対値の総和が１３．０ニユートン以上のものである。この強力であれば実際の着用時で生地の破れや摩擦による強力の問題は惹起することはなく、好ましい領域である。１３．０ニユートンに満たない場合はかかる問題が発生するため、好ましくない。なお、本発明の混用織物は大豆蛋白繊維を補強するポリアミド繊維の特性に依存されるで、上記絶対値の総和は１３〜８０ニュートンであることが好ましい。
【００６３】
このように本発明ではポリアミド繊維との混用技術（紡績、製織）や染色技術（染色方法、セット方法）に最大限の知恵を取り入れて、これを既存の設備を用いて製造することができるので、製造効率は極めて良いことも特徴である。
【００６４】
以上のように、本発明は大豆蛋白繊維の持つソフトな風合い、光沢、質感を高度に併せ持ちながら、優れた寸法安定性と強力を有する染色仕上げ加工した織物であり、これを効率よく製造ですることができる。
【実施例】
【００６５】
以下、実施例により本発明をさらに具体的に説明する。物性の測定方法は次の通りである。
【００６６】
Ａ．織物の寸法変化率の評価
仕上げ織物の洗濯でのタテ糸方向とヨコ糸方向の寸法変化率をＪＩＳ  Ｌ  ０２１７−１０３法により、評価した。なお、織物の寸法変化率のマーキング、および変化率の求め方はＪＩＳ  Ｌ  １９０９に従って行った。変化率の−（マイナス）は織物の収縮を示し、＋（プラス）は織物の伸びを示す。織物のタテ糸方向とヨコ糸方向の寸法変化率の絶対数の和が７．０％以下のものを合格とし、また、７．０％を越えるものを不合格とした。
【００６７】
Ｂ．織物の引き裂き強力の評価
仕上げ織物のタテ糸方向とヨコ糸方向の引き裂き強力をＪＩＳ  Ｌ  １０９６Ｄ法により、評価した。織物のタテ糸方向とヨコ糸方向の寸法変化率の絶対数の和が１３．０ニュートン以上のものを合格とし、また、１３．０ニュートンに満たないものを不合格とした。
【００６８】
Ｃ．布帛の風合い評価
布帛の仕上がり品の風合いについて、１０人にモニター調査を行った。その結果を、
◎：ソフトで張り・腰のある風合いで極めて好ましい、
○：ソフトで張り・腰のある風合いで好ましい、  
△：ソフトであるが、張り・腰のない風合いで好ましくない、
×：ソフトであるが、張り・腰のない風合いで不良、
の基準で評価した。
【００６９】
実施例１
「原綿」
特表２００５−５１３２９８号公報の実施例１により製造した大豆蛋白繊維の原綿を用いた。すなわち、大豆粕から蛋白質を抽出し、この成分を２２％とポリビニルアルコール７８％をブレンドし、紡糸原液とした。これを脱気した後、４５％の硫酸ナトリウムの凝固液に紡出し、２．１倍に延伸した。さらに連続して該浴で１．５倍に延伸した。次いで乾燥した後、２２０℃の乾熱工程で、さらに４．３倍延伸した。この延伸糸を２０％のグリオキザールおよび２％の硫酸アンモニウム浴でアセタール化処理をした後に洗浄、油剤付与、乾燥し、捲縮をかけ繊維を切断して、原綿とした。
得られた原綿は組成は大豆蛋白質２２％、ポリビニルアルコール７８％で、原綿の繊度とカット長は１．３デシテックス、３８ｍｍであった。これを過酸化水素溶液で漂白し、紡績用油剤を付け、乾燥した。
晒し原綿の物性は強度（乾）：３．６センチニュートン／デシテックス、伸度：１７．１％、沸騰水収縮率：２．２％であった。
「紡績」
前記大豆蛋白繊維の原綿を投入し、カード工程で２６０ゲレン／６ｙｄのスライバーを得た後、このスライバーを８本ダブリングして練条工程で７．５倍のドラフトをかけた。この練条工程を２回繰り返して得たスライバーを粗紡工程で６．５倍のドラフトをかけ、１．４３Ｓの粗糸を得た。このようにして得た粗糸を精紡工程で４０倍のドラフトをかけると同時に同じ錘へポリアミドフィラメント糸（４４デシテックス、３４フィラメント、単繊維繊度：１．２９デシテックス、セミダル、ナイロン６、東レ（株）製）を仕掛けた。このポリアミドフィラメント糸の速度を粗糸より５％速い速度でドラフトされた粗糸と同時に紡出することによって、芯糸にポリアミドフィラメント糸、鞘糸に大豆蛋白繊維なるように、混用した長／短複合紡績糸を得た。紡出番手は４０番の単糸である。混率は大豆蛋白繊維：６８重量％、ポリアミド：３２重量％であった。
「製織」
かかる長／短複合紡績糸をタテ糸およびヨコ糸に用い、エアージェットルームで３５０ｒ・ｐ・ｍの回転数でタテ糸密度：７８本／吋、ヨコ糸密度：７２本／吋で幅：１２４．５ｃｍ、長さ：５２．９ｍの平織りに製織した。
「染色加工」
かかる生機を拡布状で精練した。精練機は”ソフサー”（ニッセン（株）製）を用い、９６℃×３分で処理した。次いでショートループドライヤーのＳ・Ｓ・Ｄ（ニッセン（株）製）で１２０℃の条件で乾燥した。次いで乾熱１４０℃×４５秒、ピンテンター（アートス社製）で中間セットをした。セットは織物の幅は５％たるませて、また、織物の長さ方向に９％のオーバーフィードをかけてセットした。
次いで高温タイプのイェローの反応性染料を用い、９８℃で液流染色機（日阪製作所（株）製）で染色した。染色後は常法に従ってフィックス処理をした。
染色後は前記中間セットと同じ温度で仕上げセットした。但し、セットの弛緩率は織物の幅方向は３．５％で、織物の長さ方向は４％のオーバーフィードをかけて、仕上げた。
仕上げ織物は幅：１０６．０ｃｍ、長さ：４８．８ｍであり、タテ糸密度：９２本／吋、ヨコ糸密度：７８／吋であった。生機から加工における収縮率は幅：１４．９％、長さ：７．７％であった。得られた仕上げ織物の評価結果を表１に示す。
【００７０】
比較例１
比較例１として原綿は実施例１のものを用い、紡績は大豆蛋白繊維１００％の４０番、単糸を紡出した。織り上げ幅、長さ、密度は実施例１に準じて製織した。染色加工は中間セットおよび仕上げセットは常法に準じて、織物の幅、長さとも緊張セットをし（緊張率：２％＝弛緩率：−２％）、仕上げた。
染色は実施例１に準じて行った。
仕上げ織物は幅：１１８．９ｃｍ、長さ：５１．７ｍであり、タテ糸密度：８２本／吋、ヨコ糸密度：７４／吋であった。生機から加工における収縮率は幅：４．４％、長さ：２．７％であった。得られた仕上げ織物の評価結果を表１に併記する。
【００７１】
実施例２   
「原綿」
実施例１のものを用いた。
「紡績」
前記大豆蛋白繊維の原綿：５０重量％とポリアミド（ナイロン６）原綿：５０重量％（繊度：１．７デシテックス、カット長：３８ｍｍ、セミダル、東レ（株）製）の混綿を投入し、カード工程で２４０ゲレン／６ｙｄのスライバーを得た後、このスライバーを８本ダブリングして練条工程で８．０倍のドラフトをかけた。この練条工程を２回繰り返して得たスライバーを粗紡工程で６．０倍のドラフトをかけ、１．２５Ｓの粗糸を得た。このようにして得た粗糸を精紡工程で４０倍のドラフトをかけ、混紡糸を得た。紡出番手は５０番、単糸である。混率は大豆蛋白繊維：５０重量％、ポリアミド：５０重量％であった。
「製織」
かかる大豆蛋白繊維／ナイロン６の混紡糸をタテ糸およびヨコ糸に用いた。タテ糸はアクリル系の糊を付けて整経した。製織はレピア織機で２６０ｒ・ｐ・ｍの回転数でタテ糸密度：７７本／吋、ヨコ糸密度：７２本／吋で幅：１８２．４ｃｍ、長さ：５３、４ｍの綾織り（２／２ツイル）に製織した。
「染色加工」
かかる生機をブルーの含金染料を用いて１０５℃で染色したことを除いて、実施例１に従って、精練、乾燥、中間セット、染色、仕上げセットし、仕上げた。
仕上げ織物は幅：１５１．４ｃｍ、長さ：４６、３ｍでタテ糸密度：９３本／吋、ヨコ糸密度：８３本／吋であり、生機から加工における収縮率は幅：１７．０％、長さ：１３、３％であった。得られた仕上げ織物の評価結果を表１に併記する。 
【００７２】
比較例２
比較例２として原綿は実施例１のものを用い、紡績は大豆蛋白繊維１００％の５０番、単糸のものを紡出した。織り上げ幅、長さ、密度は実施例１に準じて製織した。染色加工は中間セットおよび仕上げセットは常法に準じて、織物の幅、長さとも緊張セットをした（緊張率：１％）。
染色は実施例１に準じて行った。
仕上げ織物は幅：１７７．７ｃｍ、長さ：５０．５ｍであり、タテ糸密度：７９本／吋、ヨコ糸密度：７６／吋であった。生機から加工における収縮率は幅：２．６％、長さ：５．４％であった。得られた仕上げ織物の評価結果を表１に併記する。
【００７３】
実施例３
「原綿」
実施例１のものを用いた。
「紡績」
前記大豆蛋白繊維の原綿を常法に従ってカーディング、スライバーとし粗糸とし精紡した。紡出番手は５０／１、大豆蛋白繊維１００％の紡績糸を得た。
「製織」
かかる大豆蛋白繊維１００％紡績糸をヨコ糸に用い、タテ糸にポリアミドフィラメント糸：ナイロン−６６、７８デシテックス、５２フィラメント、セミダル、（東レ（株）製）を用い、エアージェットルームで４００ｒ・ｐ・ｍの回転数でタテ糸密度：８６本／吋、ヨコ糸密度：８０本／吋で幅：１６２．０ｃｍ、長さ：５０．７ｍの平織りに製織した。織物の混率は大豆蛋白繊維：５８重量％、ポリアミド：４２重量％であった。
「染色加工」
かかる生機を拡布状で９８℃×３分間、連続で精練した。次いでショートループドライヤーを用い、１２０℃で乾燥した。次いで乾熱１４０℃×４５秒、ピンテンターで中間セットをした。また、セットは織物の幅は７％たるませて、また、長さ方向に１０％のオーバーフィードをかけてセットした。
次いでネービーの含金酸性染料を用い、１０８℃で液流染色機を用いて染色した。染色後は常法に従ってタンニン酸でフィックス処理をした。
染色後は織物の長さ方向に５％のオーバーフィードをかけ幅は４％たるませたことを除いて、前記中間セットと同じ温度で仕上げセットし、仕上げた。
仕上げ織物は幅：１５０．０ｃｍ、長さ：４６、１ｍであり、タテ糸密度：９３本／吋、ヨコ糸密度：８８／吋であった。生機から加工における収縮率は幅：７．４％、長さ：９．１％であった。得られた仕上げ織物の評価結果を表１に併記する。 
【００７４】
比較例３
比較例３として原綿は実施例１のものを用い、紡績糸は大豆蛋白繊維１００％の５０の番単糸手の実施例３のものを用いた。これをタテ糸およびヨコ糸に用いて実施例３に準じて製織した。織り上げ幅、長さ、密度は実施例３に準ずる。染色加工は中間セットおよび仕上げセットは常法に準じて幅および長さ方向へのオーバーフィードはかけずにセットした（緊張率：０％）。染色は実施例３に準じて行った。
仕上げ織物は幅：１５８．６ｃｍ、長さ：４８．９ｍであり、タテ糸密度：８８本／吋、ヨコ糸密度：８３／吋であった。生機から加工における収縮率は幅：２．１％、長さ：３．６％であった。得られた仕上げ織物の評価結果を表１に併記する。
【００７５】
【表１】
2007321265.tif 000002
【００７６】
表１から明らかなように、実施例１、２、３とも寸法変化率（和）は全て７．０％以内であり、引き裂き強力（和）も１３．０ニュートン以上あり問題ないものであった。また、風合いはソフトで張り・腰のある好ましい風合いで、光沢、質感を併せもつ、素晴らしい織物であった。
また、紡績性、製織性も問題なく、染色加工を含めて円滑に効率よく製造することができた。
一方、比較例１、２、３とも寸法変化率および引き裂き強力が問題であり、実用耐久性に乏しく不満足なものであった。風合いも平凡なものであつた。